"下記一般式で表されるホルムアミジニウム系カチオンと、塩素以外のアニオンXとから構成されていることを特徴とするイオン液体。0016式中、R1はCnHn1又はnOMe、R2はMe又はEtを表す。R1のnは0~20の整数である。請求項1において、粘度が35cP以下であることを特徴とするイオン液体。請求項1又は請求項2において、分解温度が280°C以上であることを特徴するイオン液体。請求項1に記載されたイオン液体の製造方法であって、NNジアルキルカルバモイルクロリド、NアルコキシアルキルNアルキルカルバモイルクロリド、NメトキシNアルキルカルバモイルクロリド又はNメチルカルバモイルクロリドと、NNジメチルホルムアミド又はNNジエチルホルムアミドとを、溶媒中で混合し加熱することにより、ホルムアミジニウム塩化物を合成する工程と、塩素以外のアニオンXをカウンターイオンとして含むアルカリ塩を用い、イオン交換反応によって、上記塩化物から上記一般式で表されるホルムアミジニウム塩よりなるイオン液体を生成する工程とを備えていることを特徴とするイオン液体の製造方法。請求項1乃至請求項3のいずれか一に記載されたイオン液体を電解質として含む蓄電装置。本発明の課題は新規なイオン液体を提供することにある。特に、低粘度で且つ高温安定性に優れたイオン液体を提供することを課題とする。すなわち、触媒、蓄電装置、色素増感型太陽電池、電界効果トランジスタなど、イオン液体の各種用途では、耐熱性の観点から、そのイオン液体の分解温度が高いことが求められ、また、良好なイオン伝導性の観点から低粘度であることが求められる。本発明に係るイオン液体は、下記一般式で表されるホルムアミジニウム系カチオンと、塩素以外のアニオンXとから構成されていることを特徴とする。式中、R1はCnHn1又はnOMe、R2はMe又はEtを表す。R1のnは0~20の整数である。なお、Meはメチル基、Etはエチル基である。上記イオン液体は、その構造式から明らかなように、カチオン部分の2つのN原子のうちの一方にアニオンXが配置されるため、仮にR1及びR2がMeメチル基である場合であっても、カチオン部分の電荷分布がアンバランスになり、その結果、融点及び粘度が低くなる。好ましいのは、R1及び/又はR2がMe以外のアルキル基になっていることである。これにより、カチオン部分の構造の非対称性が強くなり、粘度の低減に有利になる。R1のnは、イオン液体の低粘度化のために、20以下の整数とする必要があり、特に7以下の整数、さらには5以下の整数であることが好ましい。上記イオン液体は、良好なイオン伝導性を得るために、その粘度が35cP以下であることが好ましい。上記イオン液体は、高温安定性の確保のために、分解温度が280°C以上であることが好ましい。上述の如きイオン液体を電解質として含む蓄電装置にあっては、イオン液体の粘度低減により、高容量化に有利になり、また、高温安定性の点でも有利になる。上記イオン液体は、次の方法によって製造することができる。それは、NNジアルキルカルバモイルクロリド、NアルコキシアルキルNアルキルカルバモイルクロリド、NメトキシNアルキルカルバモイルクロリド又はNメチルカルバモイルクロリドと、NNジメチルホルムアミド又はNNジエチルホルムアミドとを、溶媒中で混合し加熱することにより、ホルムアミジニウム塩化物を合成する工程と、塩素以外のアニオンXをカウンターイオンとして含むアルカリ塩を用い、イオン交換反応によって、上記塩化物から上記一般式で表されるホルムアミジニウム塩よりなるイオン液体を生成する工程とを備えている方法である。本発明に係るイオン液体によれば、低粘度で高温安定性に優れていることから、触媒、蓄電装置、色素増感型太陽電池、電界効果トランジスタなど各種用途に有用である。以下、本発明を実施するための形態を図面に基づいて説明する。以下の好ましい実施形態の説明は、本質的に例示に過ぎず、本発明、その適用物或いはその用途を制限することを意図するものではない。<イオン液体>本実施形態に係るイオン液体は、下記一般式で表されるホルムアミジニウム系カチオンと、塩素以外のアニオンXとから構成されている。式中、R1はCnHn1又はnOMe、R2はMe又はEtを表す。R1のnは0~20の整数である。アニオンXの好適例としては、臭素アニオンBr-、四フッ化ホウ素アニオンBF4-、六フッ化リンアニオンPF6-、ビスイミドアニオンN2-,以下ではこれをNTf2と略記する。等を挙げることができる。本発明者は、以上のような構造のイオン液体が、比較的低粘度であり、高温安定性が高く、しかも、有機化合物を溶解する能力に優れる、という特性を有することを確認している。このイオン液体は、キャパシタや二次電池といった蓄電装置用の電解液として好適に使用することができる。<実施例>上記イオン液体の具体例を説明する。-イオン液体の製造-NNジアルキルカルバモイルクロリド、NアルコキシアルキルNアルキルカルバモイルクロリド、NメトキシNアルキルカルバモイルクロリド又はNメチルカルバモイルクロリドと、NNジメチルホルムアミド以下DMFと略記する。又はNNジエチルホルムアミドとを、溶媒中で混合し加熱することにより、ホルムアミジニウム塩化物中間体を合成する。次いで、上記アニオンXをカウンターイオンとして含むアルカリ塩とイオン交換水とを用い、イオン交換反応によって、上記塩化物から上記一般式で表されるホルムアミジニウム塩よりなるイオン液体を生成する。溶媒としてトルエンを用い、アルカリ塩として、リチウムビスイミドLiNTf2を用いる場合の、イオン液体の合成スキームを次に示す。なお、Cl-は、ジクロロメタン100mlで抽出後、イオン交換水で3回洗浄することで除去する。DMFを反応させるケースNNジエチルホルムアミドを反応させるケース以下の各実施例において、化合物の同定には、1HNMRVarian400MHzを用いた。実施例1イオン液体としての、N1N1N3N3テトラメチルホルムアミジニウムビスイミド塩を以下の方法によって合成した。窒素雰囲気下、300mLの三ッ口フラスコに、NNジメチルカルバモイルクロリド、DMF及びトルエンを入れ、6時間加熱還流させた。放冷後、真空下で溶媒を留去することにより、N1N1N3N3テトラメチルホルムアミジニウム塩化物黄色固体67g,1HNMR925345340を得た。次に、N1N1N3N3テトラメチルホルムアミジニウム塩化物とイオン交換水をTFAボトルに入れた。これに、LiNTf2を数回にわけて加え、室温で一晩攪拌した。得られた反応溶液を塩化メチレンで抽出し、減圧下で濃縮した。その後、カラムクロマトグラフィーで高極性成分を分取することにより、N1N1N3N3テトラメチルホルムアミジニウムビスイミド塩淡黄色液体112g1HNMRδ755335329を得た。R1及びR2はMeである。実施例2NエチルNメチルカルバモイルクロリドとDMFとを用い、実施例1と同じ方法にて、N1エチルN1N3N3トリメチルホルムアミジニウム塩化物黄色固体354mg1HNMR1013363350331329128を合成した。そして、実施例1と同様のイオン交換によって、イオン液体N1エチルN1N3N3トリメチルホルムアミジニウムビスイミド塩淡黄色液体1015g1HNMRδ756362352331330135を得た。R1はEt、R2はMeである。実施例3NメチルNプロピルカルバモイルクロリドとDMFとを用い、実施例1と同じ方法にて、N1N3N3トリメチルN1プロピルホルムアミジニウム塩化物黄色固体602mg1HNMR982353340326321163124092を合成した。そして、実施例1と同様のイオン交換によって、イオン液体N1N3N3トリメチルN1プロピルホルムアミジニウムビスイミド塩淡黄色液体624mg1HNMRδ756340353331328173168095を得た。R1はPrプロピル基、R2はMeである。実施例4NブチルNメチルカルバモイルクロリドとDMFとを用い、実施例1と同じ方法にて、N1ブチルN1N3N3トリメチルホルムアミジニウム塩化物塩黄色固体645mg1HNMR963361342323319163124095を合成した。そして、実施例1と同様のイオン交換によって、イオン液体N1ブチルN1N3N3トリメチルホルムアミジニウムビスイミド塩淡黄色液体1005g1HNMRδ748340333330324173124095を得た。R1はBuブチル基、R2はMeである。実施例5NメチルNペンチルカルバモイルクロリドとDMFと用い、実施例1と同じ方法にて、N1N3N3トリメチルN1ペンチルホルムアミジニウム塩化物塩黄色固体176mg1HNMR952355338322319168112088を合成した。そして、実施例1と同様のイオン交換によって、イオン液体N1N3N3トリメチルN1ペンチルホルムアミジニウムビスイミド塩淡黄色液体102mg1HNMRδ752342335332326182123090を得た。R1はPeペンチル基、R2はMeである。実施例6NメトキシNメチルカルバモイルクロリドとDMFとを用い、実施例1と同じ方法にて、N1メトキシN1N3N3トリメチルホルムアミジニウム塩化物塩黄色固体310mg1HNMR10133383l9325303を合成した。そして、実施例1と同様のイオン交換によって、イオン液体N1メトキシN1N3N3トリメチルホルムアミジニウムビスイミド塩淡黄色液体199mg1HNMRδ754338332326を得た。R1はOMeメトキシ基、R2はMeである。実施例7NメトキシエチルNメチルカルバモイルクロリドとDMFと用い、実施例1と同じ方法にて、N1メトキシエチルN1N3N3トリメチルホルムアミジニウム塩化物黄色固体852mg1HNMRd941367357353339335336を合成した。そして、実施例1と同様のイオン交換によって、イオン液体N1メトキシエチルN1N3N3トリメチルホルムアミジニウムビスイミド塩淡黄色液体880mg1HNMRδ752343335332327289を得た。R1は2OMeメトキシエチル基、R2はMeである。実施例8NメトキシプロピルNメチルカルバモイルクロリドとDMFとを用い、実施例1と同じ方法にて、N1メトキシプロピルN1N3N3トリメチルホルムアミジニウム塩化物黄色固体226mg1HNMRd943389351349332330324184193を合成した。そして、実施例1と同様のイオン交換によって、イオン液体N1メトキシプロピルN1N3N3トリメチルホルムアミジニウムビスイミド塩淡黄色液体490mg1HNMRδ756341334333332274136090を得た。R1は3OMeメトキシプロピル基、R2はMeである。実施例9NNジメチルカルバモイルクロリドとNNジエチルホルムアミドとを用い、実施例1と同じ方法にて、N1N1ジエチルN3N3ジメチルホルムアミジニウム塩化物塩黄色固体80g1HNMRδ936316306137を合成した。そして、実施例1と同様のイオン交換によって、イオン液体N1N1ジエチルN3N3ジメチルホルムアミジニウムビスイミド塩淡黄色液体361g1HNMRδ757316306137を得た。R1及びR2はEtである。比較例窒素雰囲気下、200mLの三口フラスコにN-メチルイミダゾール、テトラヒドロフラン及び1ブロモ3メトキシプロパンを入れ、5時間加熱還流させた。放冷後、減圧下で溶媒を留去した。得られたNメトキシプロピルNメチルイミダゾリウム臭化物塩128mmolに、LiNTf2140mmolを数回に分けて加え、室温で一晩攪拌した。得られた反応溶液を塩化メチレンで抽出し、得られた有機層を無水硫酸マグネシウムで乾燥した後、減圧下で溶媒を留去した。残渣を塩化メチレンに溶解させ、活性炭を加え、2時間室温で撹拌した。この溶液を濾過して活性炭を取り除き溶媒を留去した後に、カラムクロマトグラフィーで高極性成分を分取することにより、淡黄色液体のN1N3メチルイミダゾリウムビスイミド塩を得た。<実施例及び比較例に係るイオン液体の特性>実施例1~5,7~9に係るイオン液体の粘度、密度、分解温度、酸化電位、還元電位及び電位窓を測定した。電位窓酸化還元電位は、CVサイクリックボルタンメトリー測定によって求めた。その測定条件は、作用電極:Pt、対極電極:Pt、参照電極:Ag/AgCl、溶媒:無し、掃引速度:100mVsとし、室温で測定した。結果を表1に示す。実施例に係るイオン液体は、いずれも室温で35cP以下の低粘度液体であるから、イオン伝導性が良いことがわかる。また、実施例に係るイオン液体は、いずれも分解温度が280°C以上であるから、高温安定性に優れていることがわかる。また、実施例に係るイオン液体は、その電位窓からみて、電気化学的安定性の確保にも問題がないことがわかる。キャパシタの放電容量の測定実施例4及び比較例に係るイオン液体を電解質として、正極および負極ともに活性炭宝泉社製から構成したキャパシタ系半開放セルを作製し、充放電測定装置岩通計測社製を用いて各電池のキャパシタ容量初期放電容量を測定した。測定に用いた宝泉社製活性炭AG-1は、全比表面積が約2230m2/gである。測定条件は、電圧範囲:0V~2.5V、定電流値:1mA,2mA,3mA,5mA,10mA、温度:25°Cである。各印加電流値でのキャパシタ容量を表2及び図1に示す。実施例4は、比較例に比べて、キャパシタ容量が大きく、且つ印加する電流値を高めた場合の容量低下が小さい。すなわち、出力特性が良い。これは、実施例4に係るイオン液体は、比較例のイオン液体に比べて、粘度が低く、抵抗が小さいこと、つまり、イオンの移動が容易であることによると考えられる。"